Entre-temps, les produits de chaque mode de réalisation/exemple comparatif ont été observés au microscope électronique à balayage, et les résultats ont été présentés dans les à 10. D’après les données du tableau 1 et des microscopes électroniques à balayage, on peut constater que les produits de tétroxyde cobaltosique dopé au manganèse préparés par les produits dans chaque mode de réalisation présentaient des particules uniformes et complètes, une grande dispersibilité et aucun phénomène d’écrasement évident. La quantité de dopage de manganèse était contrôlable et le manganèse divalent représentait une proportion relativement élevée de manganèse, qui pouvait atteindre 55 % en poids. En revanche, dans le procédé de l’exemple comparatif 1, l’atmosphère protectrice et le lavage de la solution antioxydante n’ont pas été utilisés pour garantir la stabilité du manganèse bivalent, et la teneur en manganèse à haute valence dans l’élément manganèse était relativement élevée, de telle sorte que les particules du produit fritté ont été écrasées et que la forme cristalline était incomplète. Aucun agent tensioactif n’a été introduit dans le produit de l’exemple comparatif 2 au cours du procédé de préparation, et la dispersion du produit était médiocre, ce qui a entraîné une agglomération. Dans les étapes du procédé de préparation décrit dans l’exemple comparatif 3, l’agent tensioactif éther couronne a été remplacé par d’autres agents tensioactifs conventionnels, qui ont eu du mal à jouer un bon rôle dans la complexation des ions métalliques dans le procédé de synthèse du précurseur, ce qui a entraîné une ségrégation du manganèse, une taille inégale et une large distribution de la taille des particules dans le produit fritté final. Dans le procédé de préparation décrit dans l’exemple comparatif 4, l’agent tensioactif non ionique HL-610 a été remplacé par de l’oléate de triéthanolamine, qui n’a pas pu inhiber efficacement l’effet de bulle provoqué par l’agent tensioactif éther couronne. Au cours du procédé de réaction dans la cuve de réaction, le niveau de liquide a fluctué de manière excessive et la stabilité était médiocre, ce qui a eu pour conséquence que les particules de carbonate de cobalt dopé au manganèse ont continuellement généré de nouveaux petits noyaux cristallins au cours du procédé de synthèse, et que la taille des particules du produit final était irrégulière. Les résultats des performances des produits des exemples comparatifs 5 et 6 montrent que lorsque l’agent tensioactif éther couronne et l’agent tensioactif non ionique sont combinés en même temps, une quantité trop importante ou trop faible de l’un des deux agents tensioactifs peut entraîner une détérioration de l’effet de croissance des particules du produit, et la dispersibilité et l’uniformité de la taille peuvent être affectées. Selon le procédé de préparation de l’exemple comparatif 7, la pression constante a été contrôlée pour être faible, et l’environnement de pression a affaibli le mouvement brownien intermoléculaire, et en même temps, a causé une insuffisance d’azote, et du manganèse tétravalent avec plus de composants est encore apparu dans le produit final, résultant en des particules de produit incomplètes. La montre également clairement que les particules du produit sont endommagées. Le taux de variation du pH du procédé de préparation décrit dans l’exemple comparatif 8 était trop élevé dans le procédé de réaction de la solution mélangée, ce qui a directement accéléré le phénomène d’agglomération entre les noyaux cristallins, entraînant une taille de particules inégale, et une valeur de l’intervalle du produit était trop importante pour une même taille de particule. Toutefois, dans le procédé de préparation décrit dans l’exemple comparatif 9, le taux de variation du pH était trop faible. Lorsque le niveau de liquide dans la cuve de réaction a atteint le niveau de la solution concentrée, le bicarbonate d’ammonium dans la solution de base n’a pas été complètement consommé, et un grand nombre de complexes manganèse-ammoniac ont existé. Comme une solution claire générée par la concentration a été déchargée du système de réaction, une teneur en manganèse du produit final était inférieure à une valeur théorique.